FR 2929616 A1 20091009 FR 0801928 A 20080408 -1- PROCEDE DE RETICULATION DE COMPOSITIONS BITUME/POLYMERE PRESEN'TANT DES EMISSIONS REDUITES D'HYDROGENE SULFURE DOMAINE TECHNIQUE La présente invention appartient au domaine des bitumes. Plus spécifiquement, elle concerne un procédé de préparation de compositions bitume/polymère réticulées présentant des émissions réduites d'hydrogène sulfuré. L'invention concerne également des compositions bitume/polymère comprenant un agent réticulant permettant d'obtenir des compositions bitume/polymère réticulées avec des émissions réduites d'hydrogène sulfuré. L'invention concerne aussi l'utilisation d'agents réticulants pour réticuler des compositions bitume/polymère en limitant les émissions d'hydrogène sulfuré. CONTEXTE TECHNIQUE L'utilisation du bitume dans la fabrication de matériaux pour applications routières et industrielles est connue de longue date : le bitume est le principal liant hydrocarboné utilisé dans le domaine de la construction routière ou du génie civil. Pour pouvoir être utilisé comme liant dans ces différentes applications, le bitume doit présenter certaines propriétés physico-chimiques et mécaniques. Il est bien connu que les propriétés mécaniques des bitumes purs peuvent être modifiées par l'addition de polymères. De nombreux polymères ont été utilisés dans des compositions bitume/polymère, comme par exemple les copolymères de styrène et de butadiène, pour améliorer les propriétés rhéologiques des bitumes purs. Il est également bien connu que les propriétés physico-chimiques des compositions bitume/polymère sont encore améliorées lorsque les polymères sont réticulés au soufre par exemple. Cependant, lors de la préparation des compositions bitume/polymère réticulées au soufre, la réticulation s'accompagne d'émissions d'hydrogène sulfuré (H2S ou encore sulfure d'hydrogène). Le sulfure d'hydrogène est un gaz incolore et toxique, présentant une odeur caractéristique al très basse concentration. Les contraintes d'ordre environnemental rendent nécessaire la réduction voire la suppression des émissions de sulfure d'hydrogène Iors :notamment de la réticulation des polymères dans les compositions bitume/polymère. ART' ANTE RIEUR Pour réduire les émissions d'hydrogène sulfuré, de nombreux brevets décrivent l'ajout d'inhibiteurs lors de la réticulation au soufre de compositions bitume/polymère. Dans le brevet FR225-1609, un procédé pour réduire l'émission d'hydrogène sulfuré par des mélanges chauds contenant du soufre et du bitume est revendiqué. Pour réduire les émissions d'hydrogène sulfuré. un agent de suppression R Rre~~ts .^7 %1-^0 i,!irui~_l :i . -2- de l'hydrogène sulfuré est ajouté à un mélange bitume/soufre. Cet agent de suppression est choisi parmi des inhibiteurs à radicaux libres et des catalyseurs rédox. On peut citer par exemple comme inhibiteur à radicaux libres le disulfure de tétraméthylthiuram et comme catalyseur rédox le chlorure de fer. Dans le brevet EP0121377, un procédé de préparation d'un mélange comprenant du bitume et du soufre élémentaire permettant de diminuer le dégagement de sulfure d'hydrogène est décrit. Dans ce procédé, l'agent permettant de diminuer le dégagement de sulfure est un carboxylate ou un naphthénate de métal. Le stéarate de zinc est un des composés préférés. Dans la demande WO2005059016, des granulés de soufre comprenant un agent supprimant le sulfure d'hydrogène sont décrits. L'agent est choisi parmi des inhibiteurs à radicaux libres et des catalyseurs rédox. L'agent préféré est le chlorure de fer. Dans la demande WO2005065177, un procédé de réduction des émissions de 15 sulfure d'hydrogène est décrit. Dans ce procédé, un sel métallique est ajouté au bitume et au soufre. L'oxyde de zinc est un des composés préférés. Dans le brevet EP0907687, on décrit un procédé de réticulation de compositions bitume/polymère où différents agents de fonctionnalisation sont utilisés. Ces agents de fonctionnalisations sont choisis parmi des polythiolesters 20 carboxyliques et/ou des polythioéthers. Les compositions bitume/polymère obtenues ont de bonnes propriétés physico-chimiques, mais rien n'indique que les agents de fonctionnalisation décrits permettent de réduire les émissions d'hydrogène sulfuré. OBJECTIFS DE L'INVENTION Dans ces circonstances, le but de la présente invention est de proposer un 25 nouveau procédé de préparation de compositions bitume/polymère réticulées présentant des émissions réduites d'hydrogène sulfuré, notamment une diminution des émissions d'hydrogène sulfuré dans la prernière phase du procédé, ledit procédé étant basé sur l'utilisation de nouveaux agents réticulants. Un autre objectif de l'invention est de proposer un procédé simple de 30 préparation de compositions bitume/polymère réticulées sans émissions d'hydrogène sulfuré permettant l'obtention de compositions présentant des caractéristiques rhéologiques satisfaisantes notamment au niveau de l'élasticité et de la consistance. Un autre objectif de l'invention est l'utilisation d'agents réticulants permettant la réticulation de compositions bitume/polymère avec des émissions 35 minimales d'hydrogène sulfuré tout en obtenant des compositions présentant des caractéristiques rhéologiques satisfaisantes notamment au niveau de l'élasticité et de la consistance. Un objectif de l'invention est de proposer de nouvelles compositions bitume/polymère réticulées présentant des caractéristiques rhéologiques équivalentes -3- à des compositions bitume/polymère réticulées au soufre, notamment au niveau de l'élasticité et de la consistance, et présentant des émissions réduites voire nulles d'hydrogène sulfuré, lors de leur réticulation. BREVE DESCRIPTION L'invention vise un procédé de préparation de compositions bitume/polymère réticulées à émissions réduites d'hydrogène sulfuré, dans lequel on met en contact, en opérant à des températures comprises entre 100°C et 230°C et sous agitation, pendant une durée d'au moins dix minutes, au moins un bitume ou mélange de bitumes avec au moins un polymère et au moins un agent réticulant, ledit agent réticulant étant représenté par la formule générale HS-R-SH où R représente un groupe hydrocarboné, saturé ou insaturé, linéaire ou ramifié, de 2 à 40 atomes de carbones, comprenant éventuellement un ou plusieurs hétéroatomes. De préférence, les hétéroatomes sont des atomes d'oxygène. De préférence, le nombre d'atomes d'oxygène varie de 0 à 5, de préférence de 15 1 à 4, de préférence de 2 à 3. De préférence, le groupe R ne comprend pas de fonction carbonyle C=0 et/ou de fonction carboxylate O-C=O. De préférence, le groupe R représente un groupe hydrocarboné, saturé ou insaturé, linéaire ou ramifié, de 4 à 20 atomes de carbones, de préférence de 6 à 18 20 atomes de carbones, de préférence de 8 à 12 atomes de carbones. Dans un premier mode de réalisation, le groupe R représente un groupe exclusivement hydrocarboné, saturé, linéaire, de 2 à 40 atomes de carbones, de préférence de 4 à 20 atomes de carbones, de préférence de 6 à 18 atomes de carbones, de préférence de 8 à 12 atomes de carbones. 25 Dans un deuxième mode de réalisation, le groupe R représente un groupe hydrocarboné, saturé, linéaire, comprenant un ou plusieurs hétéroatomes. De préférence, le groupe R a pour formule générale -(CH2),,,-O-(CH2)n- avec m et n des entiers variant de I à 20, de préférence de 2 à 10. De préférence, le groupe R a pour formule générale -(CH2)p-O-(CH2)q-O- 30 (CH2)r- avec p, q et r des entiers variant de 1 à 10, de préférence de 2 à 6. Dans un troisième mode de réalisation, le groupe R représente un groupe insaturé, comprenant au moins un noyau aromatique, de préférence au moins deux noyaux aromatiques. La quantité d'agent réticulant de formule générale HS-R-SH est comprise entre 35 0,05 et 5% en masse. Le polymère est un copolymère à base de motifs diène conjugué et de motifs hydrocarbure monovinvl aromatique. Le motif diène conjugué est choisi panni ceux comportant de 4 à 8 atomes de carbone par monomère. par exemple le butadiène. le 2-méthyl-1,3-butadiène -4 (isoprène), le 2,3-diméthyl-1,3-butadiène, le 1,3-pentadiène et le 1,2-hexadiène, chloroprène, butadiène carboxylé, isoprène carboxylé, en particulier le butadiène et l'isoprène, et leurs mélanges. Le motif hydrocarbure monovinyl aromatique est choisi parmi le styrène, l'o- méthyl styrène, le p-méthyl styrène, le p-tert-butylstyrène, le 2,3 diméthyl- styrène, l'a-méthyl styrène, le vinyl naphtalène, le vinyl toluène, le vinyl xylène, et analogues ou leurs mélanges, en particulier le styrène. La quantité de polymère est comprise entre 0,5 et 20% en masse, de préférence entre 1 et 10%, de préférence entre 2 et 5%. Le bitume est choisi parmi les résidus de distillation atmosphérique, les résidus de distillation sous vide, les résidus viscoréduits, les résidus soufflés, les résidus désasphaltés leurs mélanges et leurs combinaisons. Le bitume comprend ,en outre au moins un fluxant. L'invention concerne aussi, l'utilisation d'un agent réticulant de formule générale HS-R-SH, tel que définit ci-dessus, pour réduire les émissions d'hydrogène sulfuré lors de la préparation de compositions bitume/polymère réticulées. L'invention concerne aussi, l'utilisation des compositions bitume/polymère réticulées obtenues par le procédé, tel que définit ci-dessus, pour fabriquer un liant bitumineux sous forme anhydre ou sous forme d'une émulsion. L'invention concerne aussi, l'utilisation des compositions bitume/polymère réticulées obtenues par le procédé, tell Glue définit ci-dessus, en mélange avec des granulats pour fabriquer un enduit superficiel, un enrobé à chaud, un enrobé à froid, un enrobé coulé à froid, une grave émulsion, utilisables en tant que couche de base, couche de liaison et/ ou couche de roulement. L'invention concerne aussi, l'utilisation des compositions bitume/polymère réticulées obtenues par le procédé, tel que définit ci-dessus, pour fabriquer un revêtement d'étanchéité, une membrane ou une couche d'imprégnation. L'invention concerne enfin, une composition bitume/polymère comprenant au moins un bitume, au moins un polymère et au moins un agent réticulant de formule générale HS-R-SH où R représente un groupe hydrocarboné, saturé ou insaturé, linéaire ou ramifié, de 2 à 40 atomes de carbones, comprenant éventuellement un ou plusieurs atomes d'oxygène, ledit groupe R excluant la présence d'une fonction carbonyle C=0 et/ou carboxylate O-C=O. De préférence, le nombre d'atomes d'oxygène varie de 0 à 5, de préférence de 35 1 à 4, de préférence de 2 à 3. De préférence, le groupe R est tel que défini ci-dessus. De préférence, la quantité d'agent réticulant de formule générale HS-R-SH est comprise entre 0,05 et 5% erg masse. R Rrevris -5- De préférence, le polymère est un copolymère à base de motifs diène conjugué et de motifs hydrocarbure monovinyl aromatique. De préférence, le motif diène conjugué est choisi parmi ceux comportant de 4 à 8 atomes de carbone par monomère, par exemple le butadiène, le 2-méthyl-1,3-5 butadiène (isoprène), le 2,3-diméthyl-1,3-butadiène, le 1,3-pentadiène et le 1,2- hexadiène, chloroprène, butadiène carboxylé, isoprène carboxylé, en particulier le butadiène et l'isoprène, et leurs mélanges. De préférence, le motif hydrocarbure monovinyl aromatique est choisi parmi le styrène, l'o-méthyl styrène, le p-méthyl styrène, le p-tert-butylstyrène, le 2,3 10 diméthyl- styrène, l'a-méthyl styrène, le vinyl naphtalène, le vinyl toluène, le vinyl xylène, et analogues ou leurs mélanges, en particulier le styrène. De préférence, la quantité de polymère est comprise entre 0,5 et 20% en masse, de préférence entre 1 et 10%, de préférence entre 2 et 5%. De préférence, le bitume est choisi parmi les résidus de distillation 15 atmosphérique, les résidus de distillation sous vide, les résidus viscoréduits, les résidus soufflés, les résidus désasphaltés, leurs mélanges et leurs combinaisons. De préférence, le bitume comprend en outre au moins un fluxant. DESCRIPTION DETAILLEE L'agent réticulant utilisé dans le procédé selon l'invention a pour formule 20 générale HS-R-SH où R représente un groupe hydrocarboné, saturé ou insaturé, linéaire ou ramifié, de 2 à 40 atomes de carbones, comprenant éventuellement un ou plusieurs hétéroatomes, tels que l'oxygène. L'agent réticulant selon l'invention possède à chacune de ses extrémités, une fônction thiol, permettant de lier les polymères entre eux, séparées par le groupe R définit précédemment. 25 Le groupe R est de préférence un groupe hydrocarboné, saturé ou insaturé, linéaire ou ramifié, comprenant de 4 à 20 atomes de carbones, de préférence de 6 à 18 atomes de carbones, de préférence de 8 à 12 atomes de carbones. Lorsque le groupe R ,est substitué par des hétéroatomes, on préfère les atomes d'oxygène. Lorsque le groupe R est substitué par des atomes d'oxygène, le nombre 30 d'atomes d'oxygène peut varier de un à cinq, de préférence de un à quatre, de préférence de deux à trois. On préfère aussi les groupes R ne comprenant pas de fonctions carbonyle C=0 et/ou de fonctions carboxylate O-C=O, comme on peut en trouver par exemple dans les acides carboxyliques ou les esters. 35 Dans un premier mode de réalisation, le groupe R est un groupe hydrocarboné saturé, ne comportant aucune double liaison. Le groupe R pourra être saturé et linéaire ou saturé et ramifié ; on préfère les groupes R saturés et linéaires. Lorsque le groupe R est un groupe saturé et linéaire, il peut comporter ou non des R -6- hétéroatomes, tels que l'oxygène. Lorsque le groupe R ne comporte pas d'hétéroatomes, le groupe R est un groupe saturé, exclusivement hydrocarboné. On préfère d'une part, les groupes R saturés, linéaires, exclusivement hydrocarbonés, de 2 à 40 atomes de carbones, de préférence de 4 à 20 atomes de carbones, de préférence de 6 à 18 atomes de carbones, de préférence de 8 à 12 atomes de carbones. Lorsque R est un groupe exclusivement hydrocarboné, saturé, linéaire, les agents réticulants selon l'invention sont par exemple, le 1,2 éthanedithiol, le 1,3 propanedithiol, le 1,4 butanedithiol, le 1,5 pentanedithiol, le 1,6 hexanedithiol, le 1,7 heptanedithiol, le 1,8 octanedithiol. L'agent réticulant préféré est le 1,8 octanedithiol où R est un groupe exclusivement hydrocarboné, saturé, linéaire de 8 atomes de carbones. On préfère d'autre part, les groupes R saturés, linéaires, comprenant un ou plusieurs hétéroatomes, tels que l'oxygène. De préférence, le groupe R est substitué par un atome ou deux atomes d'oxygène. Lorsque le groupe R est substitué par un seul atome d'oxygène, l'agent réticulant HS-R-SH a pour formule générale HS-(Cl2)m-0-(CH2)n-SH avec R représentant le groupe -(CH2)1,,-O-(CH2)ä- avec n et m des entiers variant de 1 à 20, de préférence de 2 à 10. On peut citer par exemple le bis-(2-mercaptoéthyl)éther, le bis-(3-mercaptoéthyl)éther, le bis-(4-mercaptoéthyl)éther respectivement avec m et n ayant une valeur de 2, 3 et 4. On peut aussi citer par exemple le (2-mercaptoéthyl) (3-mercaptobutyl)éther avec m ayant une valeur de 2 et mn une valeur de 3 ; le (2-mercaptoéthyl) (4-rnercaptobutyl)éther avec m ayant une valeur de 2 et n une valeur de 4. Lorsque le groupe R est substitué par deux atomes d'oxygène l'agent réticulant HS-R-SH a pour formule générale HS-(CH2)p-O-(CH2)q-O-(CH2)r-SH avec R représentant le groupe -(CH2)p-O-(CH2)q-O-(CH2)r- avec p, q et r des entiers variant de 1 à 10, de préférence de 2 à 6. Des agents réticulants préférés sont tels que p et r ont une valeur de 2 et q une valeur de 1, ou p, q et r ont une valeur de 2 (comme par exemple dans le 1,8-dimercapto-3,6-dioxaoctane). Dans un deuxième mode de réalisation, le groupe R est un groupe insaturé. Le groupe R peut comporter une ou plusieurs doubles liaisons, le long d'une chaîne carbonée ou bien dans des cycles de 5 à 6 atomes de carbones par exemple. Le groupe R peut aussi être aromatique, c'est-à-dire comprendre au moins un noyau aromatique. Le groupe R comprend au moins un noyau aromatique, de préférence au moins deux noyaux aromatiques. Lorsque le groupe R comprend un seul noyau aromatique, les agents réticulants préférés sont le benzène- I.2-dithiol. le benzène-1.3-dithiol le benzène-1,4-dithiol ou le toluène-3,4-dithiol. -7- Le groupe R peut aussi comprendre au moins 2 noyaux aromatiques. Les noyaux aromatiques du groupe R pourront être condensés ou non, ils sont de préférence vicinaux. Ils pourront être éventuellement substitués par des groupes alkyles ou alkoxy. Lorsque le groupe R comprend deux noyaux aromatiques vicinaux, un des agents réticulants préféré est le biphenyl-4,4'-dithiol. La quantité d'agent réticulant mise en oeuvre dans le procédé de l'invention est comprise entre 0,05 et 5% en masse, de préférence entre 0,1 et 2%, de préférence entre 0,2 et 1%, de préférence entre 0,3 et 0,5% en masse. On pourra envisager d'utiliser les agents réticulants tels que définis ci-dessus pris seuls ou en mélange. Les polymères utilisables dans le procédé selon l'invention sont les polymères classiquement utilisables dans le domaine des bitumes/polymères comme par exemple les polybutadiènes, les polyisoprènes, les caoutchoucs butyle, les polyacrylates, les polyméthacrylates, les polychloroprènes, les polynorbornènes, les polybutènes, les polyisobutènes, les polyoléfines telles que les polyéthylènes ou les polyéthylènes haute densité, les polypropylènes, les copolymères d'éthylène et d'acétate de vinyle, les copolymères d'éthylène et d'acrylate de méthyle, les copolymères d'éthylène et d'acrylate de butyle, les copolymères d'éthylène et d'anhydride maléique, les copolymères d'éthylène et de métacrylate de glycidyle, les copolymères d'éthylène et d'acrylate de glycidyle, les copolymères d'éthylène et de propène, les terpolymères éthylène/propène/diène (EPDM), les terpolymères acrylonitrile/butadiène/styrène (ABS), les terpolymères éthylène/acrylate ou méthacrylate d'alkyle/acrylate ou méthacrylate de glycidyle et notamment terpolymère éthylène/acrylate de méthyle/méthacrylate de glycidyle et terpolymères éthylène /acrylate ou méthacrylate d'alkyle/anhydride maléique et notamment terpolymère éthylène/acrylate de butyle/anhydride maléique. Les polymères peuvent également être les polymères décrits dans les brevets EP1572807, EP0837909 et EP1576058 de la société demanderesse. Les polymères préférés sont les copolymères à base de motifs diène conjugué et de motifs hydrocarbure monovinyl aromatique. Les polymères selon l'invention comprennent un ou plusieurs copolymères à base de motifs diène conjugué et de motifs hydrocarbure monovinyl aromatique. Le diène conjugué est choisi parmi ceux comportant de 4 à 8 atomes de carbone par monomère. par exemple le butadiène, le 2-méthyl-1, 3-butadiène (isoprène), le 2,3-diméthyl-1,3-butadiène, le 1,3-pentadiène et le 1,2-hexadiène, chloroprène, butadiène carboxylé, isoprène carboxylé, en particulier le butadiène et l'isoprène, et leurs mélanges. L'hydrocarbure monovinyl aromatique est choisi parmi le styrène, l'o-méthyl styrène, le p-méthyl styrène, le p-tert-butvlstyrène. le 2.3 diméthyl- styrène, l'a- K Krercr. -8- méthyl styrène, le vinyl naphtalène, le vinyl toluène, le vinyl xylène, et analogues ou leurs mélanges, en particulier le styrène. Plus particulièrement, le polymère consiste en un ou plusieurs copolymères choisis parmi les copolymères séquencés, de styrène et de butadiène, de styrène et d'isoprène, de styrène et de chloroprène, de styrène et de butadiène carboxylé ou encore de styrène et d'isoprène carbox.ylé. Un polymère préféré est un copolymère à base de motifs butadiène et de motifs styrène tel que le copolymère bloc styrène/butadiène SB ou le copolymère bloc styrène/butadiène/styrène SBS. Le copolymère de styrène et de diène conjugué, en particulier le copolymère de styrène et de butadiène, possède avantageusement une teneur pondérale en styrène allant de 5 à 50%, de préférence de 20 à 50%. Le copolymère de styrène et de diène conjugué, en particulier le copolymère de styrène et de butadiène, possède avantageusement une teneur pondérale en butadiène (1-2 et 1-4) allant de 50 à 95%. Le copolymère de styrène et de diène conjugué, en particulier le copolymère de styrène et de butadiène, possède avantageusement une teneur pondérale en butadiène 1-2 allant de 5 à 70%. Les motifs butadiène 1-2 sont les motifs qui résultent de la polymérisation via l'addition 1-2 des motifs butadiène. La masse moléculaire moyenne du copolymère de styrène et de diène conjugué, et notamment celle du copolymère de styrène et de butadiène, peut être comprise, par exemple, entre 10 000 et 500 000, de préférence entre 50 000 et 200 000 et plus préférentiellement de 50 000 à 150 000 daltons. La quantité de polymère mise en oeuvre dans le procédé de l'invention est comprise entre 0,5 et 20% en masse, de préférence entre 1 et 10%, de préférence 25 entre 2 et 5%. Les bitumes utilisés dans le procédé de l'invention sont des bitumes issus de différentes origines. On peut citer tout d'abord les bitumes d'origine naturelle, ceux contenus dans des gisements de bitume naturel, d'asphalte naturel ou les sables bitumineux. 30 Les bitumes selon l'invention sont aussi les bitumes provenant du raffinage du pétrole brut. Les bitumes proviennent de la distillation atmosphérique et/ou sous vide du pétrole. Ces bitumes pouvant être éventuellement soufflés, viscoréduits et/ou désasphaltés. Les bitumes peuvent être des bitumes de grade dur ou de grade mou. Les différents bitumes obtenus par les procédés de raffinage peuvent être combinés 35 entre eux pour obtenir le meilleur compromis technique. Les bitumes utilisés peuvent également être des bitumes fluxés par addition de solvants volatils, de fluxants d'origine pétrolière, de fluxants carbochimiques et/ou de fluxants d'origine végétale. -9- On peut aussi utiliser des bitumes synthétiques également appelés bitumes clairs, pigmentables ou colorables. Ces bitumes contiennent peu ou pas d'asphaltènes et peuvent être par conséquent colorés. Ces bitumes synthétiques sont à base de résine de pétrole et/ou de résine indène-coumarone et d'huile lubrifiante comme décrit par exemple dans le brevet EP179510. EXEMPLES Composition bitumineuse TI (témoin) On prépare une composition bitumineuse témoin TI dans laquelle le polymère n'est pas réticulé (mélange physique bitume et polymère). La composition bitumineuse témoin Ti est préparée de la manière suivante : On introduit dans un réacteur hermétique de 2 litres sous agitation (300 tours/min) et à 195°C: - 95% en masse d'un bitume de distillation directe de pénétrabilité 50 1/10 mm selon la nonne NF EN 1426 et - 5% en masse d'un copolymère séquence`, styrène/butadiène, à 25% en poids de styrène et à 75% en poids de butadiène ayant une masse moléculaire en poids, Mw de 128 000 Dalton. Le mélange est agité à 300 tours/min et chauffé à 195°C pendant 2 heures. Les quantités utilisées sont les suivantes : 1772,2 grammes de bitume et 93,3 grammes de copolymère séquencé styrène/butadiène. Composition bitumineuse T2 (témoin) On prépare une composition bitumineuse témoin T2 dans laquelle le polymère est réticulé au soufre (vulcanisation). La composition bitumineuse témoin T2 est préparée de la manière suivante : On introduit dans un réacteur hermétique de 2 litres sous agitation (300 tours/min) et à 195°C: - 94,87 % en niasse d'un bitume de distillation directe de pénétrabilité 50 1/10 mm selon la norme NF EN 1426 et - 5 % en masse d'un copolymère séquencé styrène/butadiène, à 25% en poids de styrène et à 75% en poids de butadiène ayant une masse moléculaire en poids, Mw de 128 000 Dalton. Le mélange bitume/polymère est agité à 300 tours/min et chauffé à 195°C pendant environ 2 heures. On ajoute ensuite 0,13 % en masse de soufre (soufre en fleur). Le mélange est agité à 300 tours/mirs et chauffé à 195°C pendant 2 heures. Les quantités utilisées sont les suivantes : 1037.1 grammes de bitume, 54,7 grammes de copolymère séquencé styrène/butadiène et 1.42 grammes de soufre. R BIex t rc0ie Jer i J, -10- Compositions bitumineuses selon l'invention CI à C8 On prépare plusieurs compositions bitumineuses selon l'invention C, à C8 en utilisant différents agents réticulants (avec différents groupes R), à différentes concentrations. Les compositions bitumineuses selon l'invention C, à C8 sont préparées de la manière suivante : On introduit dans un réacteur hermétique de 2 litres sous agitation (300 tours/min) et à 195°C: - le bitume de distillation directe de pénétrabilité 50 1/10 mm selon la norme 10 NF EN 1426 et - le copolymère séquencé styrène/butadiène, à 25% en poids de styrène et à 75% en poids de butadiène ayant une masse moléculaire en poids, Mw de 128 000 Dalton. Le mélange est agité à 300 tours/min et chauffé à 195°C pendant environ 2 15 heures. On ajoute ensuite l'agent réticulant HS-R-SH. Le mélange est agité à 300 tours/min et chauffé à 195°C pendant 2 heures. Dans le tableau I ci-dessous, sont indiquées les natures chimiques des différents agents réticulants HS-R-SH utilisés : 20 Tableau I Compositions Agent réticulant R bitumineuses C, à C4 1,8-dimercapto-3,6-dioxaoctane -(CH2)2-O-(CH2)2-O-(CH2)2- 05 1,8 octanedithiol -(CH2)8- C6 Biphenyl-4,4'-dithiol -C6H4-C6H4- C7 2 mercaptoethylether -(CH2)2-O-(CH2)2- C8 1,4 butanedithiol -(CH2)4- L'agent réticulant est introduit à différentes concentrations (de 0,05 % à 0,3% 25 en masse). Le copolymère séquencé styrène/butadiène est toujours introduit à raison de 5% en masse. Le bitume étant introduit pour arriver à un total de 100% en masse. Les quantités en pourcentages (pour l'agent réticulant) et en grammes (pour les trois constituants) utilisées sont indiquées dans le tableau II ci-dessous : R Rrecer, 2-7Ori - le V C drpäi 1,C Tableau II Compositions C~ C2 C3 C4 C5 C6 C7 Cg bitumineuses Agent 0,13 - 0,05 - 0,2 - 0,3 - 0,13 - 0,13 - 0,15 - _ réticulant 1,27 0,84 3,07 5,04 0,68 0,63 0,7 0,15 - (% - 0,7 grammes) Bitume 924,5 1590,3 1455,8 1597,2 474 460 526 482 (grammes) Polymère 48,72 83,7 76,8 84,33 25 24,3 27,6 25,5 _ (grammes) Le Tableau III ci-après présente les caractéristiques physiques des compositions bitume/polymère réticulées selon l'invention et des compositions bitume/polymère réticulées témoins. -11- R {3revct, '--,So2 -: 08(404 !ryte deprA doc -12-Tableau III Tz C1 Cz C3 C4 C5 C6 C7 C8 Pénétrabilité 46 45 37 41 39 41 36 31 39 38 (0,1 mm)") TBA (°C) (Z) 60,2 62 62,4 61,2 63,2 62,6 64,8 66,6 62,6 63,6 Retour élastique 66 91 76 73 82 78 83 80 82 85 (3) Traction Contrainte seuil 1,75 1,32 1,58 1,73 1,8 1,67 1,63 1,66 1,50 1,56 (MPa) Elongation seuil 9,98 11,4 11,8 11,9 10,7 12,9 14,1 14,2 17,6 13,1 (%) Energie 0,5 13,4 12,3 13,1 13,4 13,5 14,4 17,4 12,8 13,6 conventionnelle à 400 d'élongation (J/cm2) (3) Contrainte max 1,75 1,32 1,58 1,81 1,8 1,67 1,64 1,66 1,51 1,58 (MPa) Contrainte 0,18 0,93 0,3 0,28 0,4 0,42 0,61 1,01 0,38 0,51 élongation max (MPa) Elongation 180 >700 671 423 700 700 700 638 700 _ max (%) _ 700 Energie totale 0,86 3,04 1,93 1,57 2,64 2,33 2,75 3,30 2,21 2,37 (J) Tendance à lai SO - SO SO SO SO - - - - gélification après 14 jours (4) (') Selon la norme NF EN 1426. (2) Température Bille et Anneau, selon la norme NF EN 1427. (3) Test de traction à 5°C, selon la norme NF EN 13587, avec une vitesse d'étirement de 500 mm/min. (4) L'essai de gélification consiste à laisser une boite de l kg de liant à 180°C pendant 14 jours. A chaque temps de mesure, on plonge une baguette de bois dans la boite et on examine la façon dont s'écoule le liant. Une échelle de 0 à 4 permet de décrire l'état du liant. - SO: liant fluide, s'écoule goutte à goutte - SI: liant liquide, s'écoule en un mince filet continu - S2: liant visqueux, s'écoule en un large filet continu - S3: liant très visqueux, s'écoule en une nappe - S4: liant solide R lireccis'_, %002 - n6U4D3 rr>re dq�n doc --13- Au vu des résultats rassemblés dans le tableau III, nous pouvons faire les remarques suivantes : L'ensemble des agents réticulants décrits permet de réticuler les compositions bitume/polymère. En effet les valeurs de Température Bille et Anneau, pénétrabilité, traction des compositions C1 à C8 sont proches de celles du témoin T2. La réticulation des compositions C1 à C8 conduit à une augmentation de la consistance (augmentation de la température Bille et Anneau et diminution de la pénétrabilité). La réticulation des compositions C1 à Cg conduit à une amélioration des caractéristiques d'élasticité (augmentation de l'élongation en traction et de la contrainte à l'élongation maximale). Les compositions C1 à Cs sont stables et ne gélifient pas. Lorsqu'on introduit ;l'agent réticulant dans le mélange bitume/polymère, la réticulation du copolymère dans le bitume démarre. Elle s'accompagne pour la réticulation au soufre de dégagements d'hydrogène sulfuré. Pour évaluer la quantité d'hydrogène sulfuré dégagées lors de la réticulation avec les agents HS-R-SH selon l'invention, les dégagements d'hydrogène sulfuré sont mesurés en phase gazeuse à l'aide d'une sonde placée dans le milieu réactionnel, pendant 2 heures. A des temps donnés (5 min, 10 min, 20 min, 60 min, 120 min), on calcule en pourcentage les diminutions d'émissions d'H2S obtenues lors de la réticulation de deux compositions bitumineuses selon l'invention (C1 et C5) par rapport au témoin T2 (Tableau IV). Tableau IV Temps (min) 5 10 20 60 120 (T2 - C,)/ T2 95% 97% 94% 87% 69% (T2 - C5)/ T2 95% 97% 96% 96% 85% On constate une diminution importante des dégagements d'H2S pour les compositions C1 et C5. Ainsi par exemple pour C1 et C5 à 10 minutes, la diminution des émissions d'H2S est de 97% par rapport au témoin T2. 30 Les compositions C6, C7 et C8 testées dans les mêmes conditions montrent de la même façon une très nette diminution des dégagements d' H2S par rapport à la composition T2. Les agents réticulants du procédé mis en oeuvre selon l'invention permettent donc d'obtenir des compositions bitume/polymère réticulées ayant de bonnes 35 propriétés notamment au niveau de l'élasticité sans avoir le désavantage (lu réticulant classique (le soufre) au niveau des dégagements d'hydrogène sulfuré. Notamment les R BIe,es 'eat, dcty drr25 - 14- agents réticulants du procédé mis en oeuvre selon l'invention permettent de diminuer de manière substantielle les dégagements d'hydrogène sulfuré lors du procédé de réticulation des compositions bitume/polymère. f2 13,,., X04°3 BVe depui dnc REVENDICATIONS1 Procédé de préparation de compositions bitume/polymère réticulées à émissions réduites d'hydrogène sulfuré, dans lequel on met en contact, en opérant à des températures comprises entre 100°C et 230°C et sous agitation, pendant une durée d'au moins dix minutes, au moins un bitume ou mélange de bitumes avec au moins un polymère et au moins un agent réticulant, ledit agent réticulant étant représenté par la formule générale HS-R-SH où R représente un groupe hydrocarboné, saturé ou insaturé, linéaire ou ramifié, de 2 à 40 atomes de carbones, comprenant éventuellement un ou plusieurs hétéroatomes. 2. Procédé selon la revendication 1, dans lequel les hétéroatomes sont des atomes d'oxygène. 3. Procédé selon la revendication 2, dans lequel le nombre d'atomes d'oxygène varie de 0 à 5, de préférence de 1 à 4, de préférence de 2 à 3. 4. Procédé selon l'une des revendications 1 à 3, dans lequel le groupe R ne comprend pas de fonction carbonyle C=0 et/ou de fonction carboxylate O-C=O. 5. Procédé selon l'une des revendications 1 à 4, dans lequel le groupe R représente un groupe hydrocarboné, saturé ou insaturé, linéaire ou ramifié, de 4 à 20 atomes de carbones, de préférence de 6 à 18 atomes de carbones, de préférence de 8 à 12 atomes de carbones. 6. Procédé selon l'une des revendications 1 à 4, dans lequel le groupe R représente un groupe exclusivement hydrocarboné, saturé, linéaire, de 2 à 40 atomes de carbones, de préférence de 4 à 20 atomes de carbones, de préférence de 6 à 18 atomes de carbones, de préférence de 8 à 12 atomes de carbones. 7. Procédé selon l'une des revendications 1 à 5, dans lequel le groupe R représente un groupe hydrocarboné, saturé, linéaire, comprenant un ou plusieurs hétéroatomes. 8. Procédé selon la revendication 7, dans lequel le groupe R a pour formule générale : -(CH2)1,,-0-(CH2),- avec m et n des entiers variant de 1 à 20, de préférence de 2 à 10. 9. Procédé selon la revendication 7, dans lequel le groupe R a pour formule générale : -(CH2)p-O-(CH2)q-O-(CH2)r- avec p, q et r des entiers variant de 1 à 10, de préférence de 2 à 6. 10. Procédé selon l'une des revendications 1 à 5, dans lequel le groupe R représente un groupe insaturé, comprenant au moins un noyau aromatique, de préférence au moins deux noyaux aromatiques. K IRc,cr ùrn ~•g~,1JS tcNtc dupa do,-- 16- 11. Procédé selon l'une des revendications 1 à 10, dans lequel la quantité d'agent réticulant de formule générale HS-R-SH est comprise entre 0,05 et 5% en masse. 12. Procédé selon l'une des revendications 1 à 11, dans lequel le polymère est un copolymère à base de motifs diène conjugué et de motifs hydrocarbure monovinyl aromatique. 13. Procédé selon la revendication 12, dans lequel le motif diène conjugué est choisi parmi ceux comportant de 4 à 8 atomes de carbone par monomère, par exemple le butadiène, le 2-méthyl-1,3-butadiène (isoprène), le 2,3-diméthyl-1,3-butadiène, le I,3-pentadiène et le 1,2-hexadiène., chloroprène, butadiène carboxylé, isoprène carboxylé, en particulier le butadiène et l'isoprène, et leurs mélanges. 14. Procédé selon la revendication 12 ou 13, dans lequel le motif hydrocarbure monovinyl aromatique est choisi parmi le styrène, l'o-méthyl styrène, le p-méthyl styrène, le p-tert-butylstyrène, le 2,3 diméthyl- styrène, l'a-méthyl styrène, le vinyl naphtalène, le vinyl toluène, le vinyl xylène, et analogues ou leurs mélanges, en particulier le styrène. 15. Procédé selon l'une des revendications 1 à 14, dans lequel la quantité de polymère est comprise entre 0,5 et 20% en masse, de préférence entre 1 et 10%, de préférence entre 2 et 5%. 16. Procédé selon l'une des revendications 1 à 15, dans lequel le bitume est choisi parmi les résidus de distillation atmosphérique, les résidus de distillation sous vide, les résidus viscoréduits, les résidus soufflés, les résidus désasphaltés leurs mélanges et leurs combinaisons. 17. Procédé selon l'une des revendications 1 à 16, dans lequel le bitume comprend en outre au moins un fluxant. 18. Utilisation d'un agent réticulant de formule générale HS-R-SH telle que définie clans les revendications 1 à 17, pour réduire les émissions d'hydrogène sulfuré lors de la préparation de compositions bitume/polymère réticulées. 19. Utilisation des compositions bitume/polymère réticulées obtenues par le procédé selon l'une quelconque des revendications 1 à 17 pour fabriquer un liant bitumineux sous forme anhydre ou sous forme d'une émulsion. 20. Utilisation des compositions bitume/polymère réticulées obtenues par le procédé selon l'une quelconque des revendications l à 17 en mélange avec des granulats pour fabriquer un enduis[ superficiel, un enrobé à chaud, un enrobé à froid, un enrobé coulé à froid, une grave émulsion, utilisables en tant que couche de base, couche de liaison et/ ou couche de roulement. R Brevets _ -_- ngr.,y-s ire der-17- 21. Utilisation des compositions bitume/polymère réticulées obtenues par le procédé selon l'une quelconque des revendications 1 à 17 pour fabriquer un revêtement d'étanchéité, une membrane ou une couche d'imprégnation. 22. Composition bitume/polymère susceptible d'être obtenue par le procédé selon l'une quelconque des revendications 1 à 17, comprenant au moins un bitume, au moins un polymère et au moins un agent réticulant de formule générale HS-R-SH où R représente un groupe hydrocarboné, saturé ou insaturé, linéaire ou ramifié, de 2 à 40 atomes de carbones, comprenant éventuellement un ou plusieurs atomes d'oxygène, ledit groupe R excluant la présence d'une fonction carbonyle C=0 et/ou carboxylate O-C=O. 23. Composition bitume/polymère selon la revendication 22 dans laquelle le nombre d'atomes d'oxygène varie de 0 à 5, de préférence de 1 à 4, de préférence de 2 à 3. 24. Composition bitume/polymère selon la revendication 22 ou 23 dans laquelle le groupe R est tel que défini dans les revendications 5 à 10. 25. Composition bitume/polymère selon l'une des revendications 22 à 24 dans laquelle la quantité d'agent réticulant de formule générale HS-R-SH est comprise entre 0,05 et 5% en masse. 26. Composition bitume/polymère selon l'une des revendications 22 à 25 dans laquelle le polymère est un copolymère à base de motifs diène conjugué et de 20 motifs hydrocarbure monovinyl aromatique. 27. Composition bitume/polymère selon la revendication 26 dans laquelle le motif diène conjugué est choisi parmi ceux comportant de 4 à 8 atomes de carbone par monomère, par exemple le butadiène, le 2-méthyl-1,3-butadiène (isoprène), le 2,3-diméthyl-1,3-butadiène, le 1,3-pentadiène et le 1,2-hexadiène, chloroprène, 25 butadiène carboxylé, isoprène carboxylé, en particulier le butadiène et l'isoprène, et leurs mélanges. 28. Composition bitume/polymère selon la revendication 26 ou 27 dans laquelle le motif hydrocarbure monovinyl aromatique est choisi parmi le styrène, l'o-méthyl styrène, le p-méthyl styrène, le p-tert-butylstyrène, le 2,3 diméthyl- styrène, l'a- 30 méthyl styrène, le vinyl naphtalène, le vinyl toluène, le vinyl xylène, et analogues ou leurs mélanges, en particulier le styrène. 29. Composition bitume/polymère selon l'une des revendications 22 à 28 dans laquelle la quantité de polymère est comprise entre 0,5 et 20% en masse, de préférence entre 1 et 10%, de préférence entre 2 et 5%. 35 30. Composition bitume/polymère selon l'une des revendications 22 à 29 dans laquelle le bitume est choisi parmi les résidus de distillation atmosphérique, les R:\Brevets\27700127727 TFE127727 080704-notif irreg-revmodifdoc-18- résidus de distillation sous vide, les résidus viscoréduits, les résidus soufflés, les résidus désasphaltés, leurs mélanges et leurs combinaisons. 31. Composition bitume/polymère selon l'une des revendications 22 à 30 dans laquelle le bitume comprend en outre au moins un fluxant. R Brevets ä7O02 -~ . (~S1U01 texte Jttun doc